(57)【要約】【課題】耐摩耗性能、耐アブレージョン性能、グリップ性能をバランスよく改善したタイヤ用ゴム組成物、及びこれを用いた高性能ドライタイヤを提供する。【解決手段】スチレンブタジエンゴムと、ノルボルネンポリマーと、脂肪族カルボン酸の亜鉛塩及び芳香族カルボン酸の亜鉛塩の混合物とを含有するタイヤ用ゴム組成物に関する。【選択図】なし【特許請求の範囲】
【請求項１】
スチレンブタジエンゴムと、ノルボルネンポリマーと、脂肪族カルボン酸の亜鉛塩及び芳香族カルボン酸の亜鉛塩の混合物とを含有するタイヤ用ゴム組成物。
【請求項２】
ゴム成分１００質量％中の前記スチレンブタジエンゴム含有量が７０〜９５質量％、前記ノルボルネンポリマーの含有量が５〜３０質量％であり、
該ゴム成分１００質量部に対する前記脂肪族カルボン酸の亜鉛塩及び芳香族カルボン酸の亜鉛塩の混合物の含有量が１〜５質量部である請求項１記載のタイヤ用ゴム組成物。
【請求項３】
前記ノルボルネンポリマーは、オイル、液状レジン及び液状ジエン系重合体からなる群より選択される少なくとも１種で伸展されたものである請求項１又は２記載のタイヤ用ゴム組成物。
【請求項４】
カーボンブラックを含有する請求項１〜３のいずれかに記載のタイヤ用ゴム組成物。
【請求項５】
高性能ドライタイヤ用トレッドゴム組成物である請求項１〜４のいずれかに記載のタイヤ用ゴム組成物。
【請求項６】
請求項１〜５のいずれかに記載のゴム組成物を用いて作製した高性能ドライタイヤ。
【発明の詳細な説明】
【技術分野】
【０００１】
本発明は、タイヤ用ゴム組成物、及びそれを用いた高性能ドライタイヤに関する。
【背景技術】
【０００２】
レースなどに使用される高性能ドライタイヤ用トレッドゴム組成物には、ドライグリップ性能、耐摩耗性能、耐アブレージョン性能のバランス向上が強く要求されており、これらの性能を確保するため、従来から様々な工夫がなされている。その中でも、主にスチレンブタジエンゴム種の開発により、前記性能のバランス向上が図られている。
【０００３】
しかしながら、スチレンブタジエンゴム種の開発のみでは大きなブレークスルーは得ることは難しく、また、天然ゴムの配合比率を高めることで耐摩耗性や耐アブレージョン性能は向上するものの、ドライグリップ性能が大きく低下する傾向があるため、これらの性能を両立することは一般に困難である。
【０００４】
そこで、スチレンブタジエンゴムとノルボルネンポリマーを組み合わせてグリップ性能を向上し、前記性能バランスを改善することが考えられるが、スチレンブタジエンゴムの配合比率が少なくなる、すなわちノルボルネンポリマーの配合比率が多くなるにつれて、ドライグリップ性能が低下し、また、耐摩耗性能や耐アブレージョン性能も低下する傾向があるため、特に耐摩耗性能や耐アブレージョン性能が要求される配合の作製が困難である。
【０００５】
更に特許文献１には、ゴム成分、酸、窒素化合物及びロジン誘導体を含むグリップ性能と耐摩耗性を両立できる高性能タイヤが開示されているが、前記性能バランスについて改善の余地を残している。このように、レースなどの競技で乾燥路面に使用される高性能ドライタイヤには、ドライグリップ性能、耐摩耗性能、耐アブレージョン性能の性能バランスの更なる改善が望まれている。
【先行技術文献】
【特許文献】
【０００６】
【特許文献１】特開２０１１−５７７９７号公報
【発明の概要】
【発明が解決しようとする課題】
【０００７】
本発明は、前記課題を解決し、ドライグリップ性能、耐摩耗性能、耐アブレージョン性能をバランスよく改善したタイヤ用ゴム組成物、及びこれを用いた高性能ドライタイヤを提供することを目的とする。
【課題を解決するための手段】
【０００８】
本発明は、スチレンブタジエンゴムと、ノルボルネンポリマーと、脂肪族カルボン酸の亜鉛塩及び芳香族カルボン酸の亜鉛塩の混合物とを含有するタイヤ用ゴム組成物に関する。
【０００９】
ゴム成分１００質量％中の前記スチレンブタジエンゴム含有量が７０〜９５質量％、前記ノルボルネンポリマーの含有量が５〜３０質量％であることが好ましく、また、前記ゴム成分１００質量部に対する前記脂肪族カルボン酸の亜鉛塩及び芳香族カルボン酸の亜鉛塩の混合物の含有量が１〜５質量部であることが好ましい。
【００１０】
前記ノルボルネンポリマーとしては、オイル、液状レジン及び液状ジエン系重合体からなる群より選択される少なくとも１種で伸展されたものが好ましい。
前記ゴム組成物は、カーボンブラックを含有することが好ましい。
【００１１】
前記ゴム組成物は、高性能ドライタイヤ用トレッドゴム組成物であることが好ましい。
本発明はまた、前記ゴム組成物を用いて作製した高性能ドライタイヤに関する。
【発明の効果】
【００１２】
本発明によれば、スチレンブタジエンゴムと、ノルボルネンポリマーと、脂肪族カルボン酸の亜鉛塩及び芳香族カルボン酸の亜鉛塩の混合物とを含有するタイヤ用ゴム組成物であるので、耐摩耗性能、耐アブレージョン性能、グリップ性能をバランスよく改善でき、これらの性能バランスに優れた高性能ドライタイヤを提供できる。
【発明を実施するための形態】
【００１３】
本発明のタイヤ用ゴム組成物は、スチレンブタジエンゴム（ＳＢＲ）と、ノルボルネンポリマーと、脂肪族カルボン酸の亜鉛塩及び芳香族カルボン酸の亜鉛塩の混合物とを含有する。
【００１４】
ＳＢＲとノルボルネンポリマーとを用いた場合、特にノルボルネンポリマーの配合比率が高くなると、グリップ性能、耐摩耗性能、耐アブレージョン性能の性能バランスが低下する傾向があるが、これは、リバージョン（加硫戻り）が大きくなることで、ゴムの劣化や架橋状態の悪化、更には破壊エネルギーの低下に起因するものと推察される。そこで、本発明では、更に前記混合物を配合してリバージョンを防止することでこれらの特性の悪化を防止し、これにより、充分なグリップ性能を維持しながら、耐摩耗性能や耐アブレージョン性能が改善され、これらの性能バランスを顕著に改善できるものと推察される。
【００１５】
本発明ではゴム成分として使用されるＳＢＲとしては、特に限定されず、例えば、乳化重合スチレンブタジエンゴム（Ｅ−ＳＢＲ）、溶液重合スチレンブタジエンゴム（Ｓ−ＳＢＲ）などが挙げられる。なかでも、本発明の効果が好適に得られるという理由から、Ｅ−ＳＢＲが好ましい。
【００１６】
ＳＢＲのスチレン含有率は、２０質量％以上が好ましく、３０質量％以上がより好ましい。２０質量％未満では、充分なグリップ性能が得られない傾向がある。また、該スチレン含有率は、６０質量％以下が好ましく、５０質量％以下がより好ましい。６０質量％を超えると、耐摩耗性が低下するだけでなく、温度依存性が増大し、温度変化に対する性能変化が大きくなる傾向がある。
なお、スチレン含有量は、Ｈ１−ＮＭＲ測定によって算出される。
【００１７】
ゴム成分１００質量％中のＳＢＲの含有量は、好ましくは７０質量％以上、より好ましくは７５質量％以上である。７０質量％未満であると、充分なグリップ性能が得られない傾向がある。また、該ＳＢＲの含有量は、９５質量％以下が好ましい。９５質量％を超えると、充分な耐摩耗性が得られないおそれがある。
【００１８】
本発明でゴム成分として使用されるノルボルネンポリマーは、エチレンとシクロペンタジエンとのディールス・アルダー反応により合成されるノルボルネンを開環重合して得られるポリマーである。ノルボルネンポリマーとしては特に限定されず、例えば、ノーソレックス（アストロテック社製）などの市販品などを使用できる。
【００１９】
ゴム成分１００質量％中のノルボルネンポリマーの含有量は、好ましくは５質量％以上、より好ましくは１０質量％以上である。５質量％未満であると、必要な耐摩耗性能、耐アブレージョン性能が得られない恐れがある。また、該ノルポルネンポリマーの含有量は、好ましくは３０質量％以下、より好ましくは２５質量％以下である。３０質量％を超えると、充分なグリップ性能が得られない恐れがある。
【００２０】
ノルボルネンポリマーとして、軟化剤１で伸展したもの（伸展ノルボルネンポリマー）を好適に使用できる。これにより、他のゴム成分との相溶性が向上し、耐アブレージョン性、耐摩耗性が大きく向上し、前記性能バランスを顕著に改善できる。
【００２１】
ノルボルネンポリマーを伸展する軟化剤１としては特に限定されないが、例えば、オイル、液状レジン、液状ジエン系重合体などを好適に使用できる。該軟化剤１は、単独で用いても２種以上を併用してもよい。
【００２２】
オイルとしては、アロマオイル、プロセスオイル、パラフィンオイルなどの鉱物油などが挙げられる。
【００２３】
液状レジンとしては、液状クマロンインデンレジン、液状テルペンレジン、液状テルペンフェノールレジン、液状スチレンレジンなどが挙げられる。ここで、液状レジンの軟化点の下限は−２０℃以上、好ましくは−５℃以上、より好ましくは０℃以上であり、上限は２０℃以下、好ましくは１８℃以下、より好ましくは１７℃以下である。なお、本明細書において、軟化点とは、ＪＩＳ  Ｋ６２２０：２００１に規定される軟化点を環球式軟化点測定装置で測定し、球が降下した温度である。
【００２４】
液状ジエン系重合体とは、常温（２５℃）で液体状態のジエン系重合体である。
液状ジエン系重合体の重量平均分子量（Ｍｗ）は、好ましくは１．０×１０３〜２．０×１０５、より好ましくは２．０×１０３〜１．０×１０５、更に好ましくは３．０×１０３〜２．０×１０４である。１．０×１０３未満では、破壊特性が低下し、充分な耐摩耗性を確保できない恐れがある。一方、２．０×１０５を超えると、重合溶液の粘度が高くなり過ぎ生産性が悪化する恐れがある。
【００２５】
なお、本明細書において、重量平均分子量（Ｍｗ）は、ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＵＬＴＩＰＯＲＥ  ＨＺ−Ｍ）による測定値を基に標準ポリスチレン換算により求められる。
【００２６】
液状ジエン系重合体としては、例えば、液状スチレンブタジエン共重合体（液状ＳＢＲ）、液状ブタジエン重合体（液状ＢＲ）、液状イソプレン重合体（液状ＩＲ）、液状スチレンイソプレン共重合体（液状ＳＩＲ）などが挙げられる。なかでも、耐アブレージョン性能とグリップ性能がバランスよく得られるという理由から、液状ＳＢＲ、液状ＩＲが好ましく、液状ＳＢＲがより好ましい。
【００２７】
液状ＳＢＲのビニル含量は、好ましくは１０〜９０質量％、より好ましくは２０〜７５質量％である。なお、液状ＳＢＲのビニル含量は、赤外吸収スペクトル分析法によって測定できる。また、液状ＳＢＲのスチレン含量は、好ましくは１０〜６０質量％、より好ましくは１５〜４５質量％である。なお、液状ＳＢＲのスチレン含量は、Ｈ１−ＮＭＲ測定により算出される。
【００２８】
伸展ノルボルネンポリマーにおいて、ノルボルネンポリマー１００質量部に対して、伸展する軟化剤１の配合量（伸展軟化剤１量）は、好ましくは１０質量部以上、より好ましくは３０質量部以上、更に好ましくは３５質量部以上である。１０質量部未満では、ノルボルネンポリマーの可塑化効果が不足し、十分に他のゴム成分と混ざらない恐れがある。該配合量は、好ましくは２００質量部以下、より好ましくは１５０質量部以下、更に好ましくは７０質量部以下、特に好ましくは６０質量部以下である。２００質量部を超えると、ノルボルネンポリマーが有する高い破壊エネルギーが低下する恐れがある。
【００２９】
本発明のゴム組成物において、ゴム成分１００質量％中のＳＢＲ及びノルボルネンポリマーの合計含有量は、好ましくは８０質量％以上、より好ましくは９０質量％以上、更に好ましくは１００質量％である。これにより、良好な前記性能バランスが得られる。
【００３０】
本発明で使用できる他のゴム成分としては、例えば、天然ゴム（ＮＲ）、イソプレンゴム（ＩＲ）、ブタジエンゴム（ＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）、ブチルゴム（ＩＩＲ）などが挙げられ、本発明の効果を阻害しない範囲で適宜配合してもよい。
【００３１】
本発明では、補強用充填剤として、カーボンブラック、シリカ、炭酸カルシウム、アルミナ、クレー、タルクなど、従来タイヤ用ゴム組成物において慣用されるもののなかから任意に選択して用いることができる。主としてカーボンブラックを配合することが好ましい。
【００３２】
カーボンブラックを使用することにより、グリップ性能を向上でき、また、耐摩耗性、耐アブレージョン性能や操縦安定性の改善効果も得られる。カーボンブラックとしては、例えば、ＧＰＦ、ＨＡＦ、ＩＳＡＦ、ＳＡＦなど、タイヤ工業において一般的なものを用いることができる。
【００３３】
カーボンブラックの窒素吸着比表面積（Ｎ２ＳＡ）は、好ましくは１００ｍ２／ｇ以上、より好ましくは１３０ｍ２／ｇ以上である。１００ｍ２／ｇ未満では、グリップ性能が低下する傾向がある。また、カーボンブラックのＮ２ＳＡは、好ましくは５００ｍ２／ｇ以下、より好ましくは４５０ｍ２／ｇ以下、更に好ましくは２００ｍ２／ｇ以下である。５００ｍ２／ｇを超えると、カーボンブラックの分散性が悪く、耐摩耗性が低下する傾向がある。
なお、カーボンブラックの窒素吸着比表面積は、ＪＩＳ  Ｋ  ６２１７−２：２００１によって求められる。
【００３４】
カーボンブラックの含有量は、ゴム成分１００質量部に対して、好ましくは５０質量部以上、より好ましくは６０質量部以上である。５０質量部未満では、グリップ性能、耐摩耗性が低下する傾向がある。また、該カーボンブラックの含有量は、好ましくは２００質量部以下、より好ましくは１８０質量部以下である。２００質量部を超えると、加工性が悪化する傾向がある。
【００３５】
本発明では、グリップ性能などの観点から、軟化剤２を配合してもよい。この場合、例えば、前記伸展ノルボルネンポリマーを用いる場合、伸展される軟化剤１とは別に、軟化剤２が配合される。軟化剤２としては特に限定されないが、例えば、前記オイルを好適に使用できる。
【００３６】
軟化剤２としてオイルを配合する場合、その含有量は、ゴム成分１００質量部に対して、好ましくは１５質量部以上、より好ましくは３５質量部以上である。１５質量部未満では、添加による効果が得られないおそれがある。また、該含有量は、好ましくは８０質量部以下、より好ましくは６５質量部以下である。８０質量部を超えると、耐摩耗性、耐アブレージョン性能が悪化する傾向がある。
【００３７】
本発明のゴム組成物において、軟化剤の合計含有量（油展ゴム中の軟化剤、伸展軟化剤１、軟化剤２など、組成物中の軟化剤の合計量）は、ゴム成分１００質量部に対して、好ましくは３５質量部以上、より好ましくは６０質量部以上である。３５質量部未満では、充分なグリップ性能が得られない傾向がある。また、該合計含有量は、好ましくは１５０質量部以下、より好ましくは１２０質量部以下、更に好ましくは１００質量部以下である。１５０質量部を超えると、耐摩耗性、耐アブレージョン性能が悪化する傾向がある。
【００３８】
本発明では、脂肪族カルボン酸の亜鉛塩と芳香族カルボン酸の亜鉛塩との混合物が使用される。ＳＢＲに、ノルボルネンポリマーに加えて更に前記混合物を配合することで、良好なグリップ性能を得ながら、耐アブレージョン性、耐摩耗性を高め、これらの性能バランスを相乗的に改善できる。
【００３９】
脂肪族カルボン酸の亜鉛塩における脂肪族カルボン酸としては、やし油、パーム核油、ツバキ油、オリーブ油、アーモンド油、カノーラ油、落花生油、米糖油、カカオ脂、パーム油、大豆油、綿実油、胡麻油、亜麻仁油、ひまし油、菜種油などの植物油由来の脂肪族カルボン酸、牛脂などの動物油由来の脂肪族カルボン酸、石油等から化学合成された脂肪族カルボン酸などが挙げられるが、環境に配慮することも、将来の石油の供給量の減少に備えることもでき、更に、加硫戻りを充分に抑制できることから、植物油由来の脂肪族カルボン酸が好ましく、やし油、パーム核油又はパーム油由来の脂肪族カルボン酸がより好ましい。
【００４０】
脂肪族カルボン酸の炭素数は４以上が好ましく、６以上がより好ましい。脂肪族カルボン酸の炭素数が４未満では、分散性が悪化する傾向がある。脂肪族カルボン酸の炭素数は１６以下が好ましく、１４以下がより好ましく、１２以下が更に好ましい。脂肪族カルボン酸の炭素数が１６を超えると、加硫戻りを充分に抑制できない傾向がある。
【００４１】
なお、脂肪族カルボン酸中の脂肪族としては、アルキル基などの鎖状構造でも、シクロアルキル基などの環状構造でもよい。
【００４２】
芳香族カルボン酸の亜鉛塩における芳香族カルボン酸としては、例えば、安息香酸、フタル酸、メリト酸、ヘミメリト酸、トリメリト酸、ジフェン酸、トルイル酸、ナフトエ酸などが挙げられる。なかでも、加硫戻りを充分に抑制できることから、安息香酸、フタル酸又はナフトエ酸が好ましい。
【００４３】
混合物中の脂肪族カルボン酸の亜鉛塩と芳香族カルボン酸の亜鉛塩との含有比率（モル比率、脂肪族カルボン酸の亜鉛塩／芳香族カルボン酸の亜鉛塩、以下、含有比率とする）は１／２０以上が好ましく、１／１５以上がより好ましく、１／１０以上が更に好ましい。含有比率が１／２０未満では、環境に配慮することも、将来の石油の供給量の減少に備えることもできないうえに、混合物の分散性及び安定性が悪化する傾向がある。また、含有比率は２０／１以下が好ましく、１５／１以下がより好ましく、１０／１以下が更に好ましい。含有比率が２０／１を超えると、加硫戻りを充分に抑制できない傾向がある。
【００４４】
混合物中の亜鉛含有率は３質量％以上が好ましく、５質量％以上がより好ましい。混合物中の亜鉛含有率が３質量％未満では、加硫戻りを充分に抑制できない傾向がある。また、混合物中の亜鉛含有率は３０質量％以下が好ましく、２５質量％以下がより好ましい。混合物中の亜鉛含有率が３０質量％を超えると、加工性が低下する傾向がある。
【００４５】
混合物の含有量は、ゴム成分１００質量部に対して、好ましくは１質量部以上、より好ましくは２質量部以上である。１質量部未満では、耐摩耗性や耐アブレージョン性の改善効果が低く、前記性能バランスが低下する傾向がある。該混合物の含有量は、好ましくは５質量部以下、より好ましくは４質量部以下である。５質量部を超えても、増量による効果は得られず、また、加工性が低下するおそれもある。
【００４６】
本発明のゴム組成物は、特段ステアリン酸を添加しなくても前記効果が得られるものであるため、ステアリン酸の含有量は、ゴム成分１００質量部に対して、好ましくは０．５質量部以下、より好ましくは０．１質量部以下であり、含まなくてもよい。
【００４７】
本発明のゴム組成物には、上記成分以外にも、ゴム組成物の製造に一般に使用される配合剤、例えば、酸化亜鉛、ステアリン酸、各種老化防止剤、粘着付与剤、ワックス、硫黄等の加硫剤、加硫促進剤などを適宜配合できる。
【００４８】
本発明のタイヤ用ゴム組成物の製造方法としては、公知の方法を用いることができ、例えば、上記各成分をオープンロール、バンバリーミキサーなどのゴム混練装置を用いて混練し、その後加硫する方法等により製造できる。
【００４９】
本発明のゴム組成物は、タイヤの各部材に使用でき、なかでも、トレッド部に使用することが好ましく、高性能ドライタイヤ（レースなどの競技で、特に乾燥路面に使用されるタイヤ）のトレッド（キャップトレッド）に使用することが特に好ましい。
【００５０】
本発明の空気入りタイヤ（高性能ドライタイヤ）は、上記ゴム組成物を用いて通常の方法で製造される。すなわち、前記成分を配合したゴム組成物を、未加硫の段階でトレッドなどの各タイヤ部材の形状にあわせて押出し加工し、他のタイヤ部材とともに、タイヤ成型機上にて通常の方法で成形することにより、未加硫タイヤを形成する。この未加硫タイヤを加硫機中で加熱加圧することによりタイヤを得る。
【実施例】
【００５１】
実施例に基づいて、本発明を具体的に説明するが、本発明はこれらのみに限定されるものではない。
【００５２】
実施例及び比較例で使用した各種薬品について、まとめて説明する。
ＳＢＲ：Ｎｉｐｏｌ９５４１（日本ゼオン社製、スチレン含有率４５質量％、ゴム成分１００質量部に対して３７．５質量部油展）
ＮＲ：ＴＳＲ２０
ノルボルネンポリマー：ＮＳＸ  ノーソレックス（アストロテック社製  ゴム成分１００質量部に対して５０質量部油展（伸展油：ダイアナプロセスＡＨ−２４（出光興産社製））
カーボンブラック：シースト９  ＳＡＦ（東海カーボン（株）製、Ｎ２ＳＡ：１４２ｍ２／ｇ）
オイル：ダイアナプロセスＡＨ−２４（出光興産社製プロセスオイル）
酸化亜鉛：酸化亜鉛（三井金属鉱業社製）
ステアリン酸：ステアリン酸「椿」（日油社製）
リバージョン防止剤（脂肪族カルボン酸の亜鉛塩及び芳香族カルボン酸の亜鉛塩の混合物）：ストラクトール社製のアクチベーター７３Ａ（（ｉ）脂肪族カルボン酸亜鉛塩：やし油由来の脂肪酸（炭素数：８〜１２）の亜鉛塩、（ｉｉ）芳香族カルボン酸亜鉛塩：安息香酸亜鉛、含有モル比率：１／１、亜鉛含有率：１７質量％）
老化防止剤：アンチゲン６Ｃ（住友化学社製）
硫黄：粉末硫黄（軽井沢硫黄社製）
加硫促進剤ＮＳ：ノクセラーＮＳ（大内新興化学社製）
加硫促進剤Ｍ：ノクセラーＭ（大内新興化学社製）
【００５３】
〔実施例及び比較例〕
＜ゴム組成物の製造＞
表１に示す配合処方にしたがって、神戸製鋼（株）製１．７Ｌバンバリーを用いて、硫黄及び加硫促進剤以外の材料を混練りし、混練り物を得た後、得られた混練り物に硫黄及び加硫促進剤を添加し、オープンロールを用いて練り込み、未加硫ゴム組成物を得た。得られた未加硫ゴム組成物を１５０℃で３０分間プレス加硫することにより、加硫ゴム組成物を得た。
【００５４】
＜タイヤの製造＞
得られた未加硫ゴム組成物をトレッド形状に成形し、タイヤ成型機上で他のタイヤ部材とともに貼り合わせ、１５０℃の条件下で３０分間プレス加硫し、試験用カートタイヤ（タイヤサイズ：１１×７．１０−５）を得た。
【００５５】
＜評価方法＞
作製した加硫ゴム組成物、試験用カートタイヤについて、以下の評価を行い、結果を表１に示した。
【００５６】
（ドライグリップ性能）
試験用カートに試験用カートタイヤを装着し、テストコース（乾燥路面）にて１０周の実車走行を行った。その際、操舵時のコントロールの安定性をテストドライバーが評価し、比較例１を１００として指数表示をした。指数が大きいほど、ドライグリップ性能が高いことを示す。
【００５７】
（耐アブレージョン性能）
ＪＩＳ  Ｋ６２５１に準拠した引張試験法に基づきダンベル３号サンプルを用いて試験を行い、３００％引張時のデータを測定した。Ｍ３００を破壊特性として評価し、比較例１の破断特性を１００として指数表示した。指数が大きいほど、耐アブレージョン性能に優れることを示す。
【００５８】
（耐摩耗性能）
試験用カートに試験用カートタイヤを装着し、テストコース（乾燥路面）にて１０周の実車走行を行った。その際、タイヤの重量減量（摩耗量）を耐摩耗性能として評価し、比較例１の重量減量を１００として指数表示をした。指数が大きいほど、摩耗減量が少なく、耐摩耗性能が優れることを示す。
【００５９】
【表１】
2014009299.tif 000002
【００６０】
表１において、比較例１及び３では、ＳＢＲの一部をノルボルネンポリマーに置換することにより、ドライグリップ性能が向上しているものの、耐アブレージョン性や耐摩耗性が低下しているのに対し、更にリバージョン防止剤を添加した実施例では、良好なドライグリップ性能を得ながら、耐アブレージョン性や耐摩耗性を更に改善でき、これらの性能バランスを顕著に改善できた。